(57)【要約】【課題】転炉精錬後の溶鋼の脱硫処理において、ＣａＦ2を使用することなく、安定的に短時間でＳ＜１０ｐｐｍ以下の極低Ｓ鋼の製造が可能な脱硫剤と脱硫方法を提供する。【解決手段】成分組成が、質量％で、ＣａＯ：６６％以上、Ａｌ2Ｏ3：２〜２２％、ＳｉＯ2：２〜１０％、ＭｇＯ：０〜１０％、Ｘ：０．５〜５％、（Ａｌ2Ｏ3＋ＳｉＯ2）／（ＣａＯ＋Ｘ）：０．０３〜０．３２であることを特徴とする溶鋼の脱硫剤（Ｘは、Ｎａ2Ｏ、Ｋ2Ｏ、Ｌi2Ｏのいずれか１種以上）であり、転炉から溶鋼を取鍋に出鋼する際に、当該取鍋内にＣａＯを投入し、出鋼中又は出鋼後、又は、両方のタイミングで、取鍋内のスラグの上に、嵩比重が０．１〜２．７のＡｌ源を投入し、その後、上記脱硫剤を吹き込む。【選択図】なし【特許請求の範囲】
【請求項１】
脱硫剤の成分組成が、質量％で、
ＣａＯ：６６％以上、
Ａｌ2Ｏ3：２〜２２％、
ＳｉＯ2：２〜１０％、
ＭｇＯ：０〜１０％、
Ｘ：０．５〜５％、
（Ａｌ2Ｏ3＋ＳｉＯ2）／（ＣａＯ＋Ｘ）：０．０３〜０．３２
であることを特徴とする溶鋼の脱硫剤。
ここで、Ｘは、Ｎａ2Ｏ、Ｋ2Ｏ、Ｌi2Ｏのいずれか１種以上。
【請求項２】
転炉精錬後の溶鋼の脱硫方法であって、
転炉から溶鋼を取鍋に出鋼する際に、当該取鍋内にＣａＯを投入し、
出鋼中又は出鋼後、又は、両方のタイミングで、取鍋内のスラグの上に、嵩比重が０．１〜２．７のＡｌ源を投入し、その後、
上記溶鋼に、請求項１に記載の脱硫剤を吹き込む
ことを特徴とする溶鋼の脱硫方法。
【請求項３】
脱硫剤を吹き込む際に、吹込み開始〜吹込み終了までの処理時間の５０％以上の間、トップスラグの成分組成を、質量％で、
ＣａＯ：５５〜６５％、
ＳｉＯ2＋Ａｌ2Ｏ3：３０〜４５％、
ＳｉＯ2：２〜１０％、
ＭｇＯ：０〜１０％
とすることを特徴とする請求項２に記載の溶鋼の脱硫方法。
【発明の詳細な説明】
【技術分野】
【０００１】
本発明は、溶鋼の脱硫処理を行う際の脱硫剤及びそれを使用した脱硫方法に関する。
【背景技術】
【０００２】
海構材、ラインパイプは、厚手・高強度・高靭性化に対応するため、中心偏析低減対策とともに、精錬工程での低硫化対策が極めて重要である。このような極低硫鋼においては、安定的に１０ｐｐｍ以下まで鋼中のＳを低減することが要求される。また、これら溶鋼の脱硫処理は、低Ｓ域での脱硫処理となるため脱硫速度が遅く、長時間の処理が必要となり、鋼材の生産に影響を与える。従って短時間での処理も求められる。
【０００３】
溶鋼の脱硫処理は、ＣａＯを主成分として、特許文献１に開示のＣａＦ2を混合した脱硫剤を用いることが一般的に知られている。これは、ＣａＯ単独では、融点が約２５００℃程度と高く、溶鉄との反応性が悪いため、ＣａＦ2を添加して融点を低下させて、溶鉄との反応性を改善するためである。
【０００４】
しかしながら、近年では、土壌環境基準の見直しにより、フッ素含有スラグの用途が制限されるなど、ＣａＦ2の使用は控える傾向にある。
【０００５】
ＣａＦ2を使用せずに、高い脱硫能を得る脱硫剤として、特許文献２記載のカルシュームアルミネート系脱硫剤が開示されている。さらに、特許文献３〜６では脱硫剤にＮａ2Ｏ，Ｋ2Ｏ等のアルカリ金属を含有したフラックスについて開示されている。
【先行技術文献】
【特許文献】
【０００６】
【特許文献１】特公昭５５−０５１４０２号公報
【特許文献２】特開２００２−０６０８３２号公報
【特許文献３】特開平０３−２６４６２４号公報
【特許文献４】特許第４４１４５６２号公報
【特許文献５】特開平２００３−２５３３１５号公報
【特許文献６】特開２０１２−１７４７９号公報
【発明の概要】
【発明が解決しようとする課題】
【０００７】
しかし、特許文献２では、転炉からの流出スラグについて考慮していないので、出鋼時に転炉から排出された転炉スラグと脱硫剤が混合した場合、脱Ｓ能の低下が問題となる。特許文献３は、Ｎａ2Ｏ、Ｋ2Ｏを含有した脱硫フラックスについて提案されているが、脱硫剤中のこれらの濃度について記載はない。
【０００８】
特許文献４及び５には、溶銑を対象にＮａ2Ｏを含有したフラックスが提案されているが、これらを溶鋼に適用した場合、溶銑に対して処理温度が高いため、Ｎａ2Ｏは殆ど蒸発してしまう。特許文献６は、溶鋼を対象としたものではあるが、スラグ中のアルカリ金属組成を規定しており、アルカリ金属のスラグへの残留が問題となる。
【０００９】
本発明は、かかる点に鑑みなされたものであり、転炉精錬後の溶鋼の脱硫処理において、ＣａＦ2を使用することなく、従来と同等又はそれ以上の脱硫能を得て、脱硫処理に要する時間を短縮することを目的としている。
【課題を解決するための手段】
【００１０】
前記目的を達成するため、本発明に係る溶鋼の脱硫剤及びそれを使用した脱硫方法は、
（１）脱硫剤の成分組成が、質量％で、
ＣａＯ：６６％以上、
Ａｌ2Ｏ3：２〜２２％、
ＳｉＯ2：２〜１０％、
ＭｇＯ：０〜１０％、
Ｘ：０．５〜５％、
（Ａｌ2Ｏ3＋ＳｉＯ2）／（ＣａＯ＋Ｘ）：０．０３〜０．３２
であることを特徴とする溶鋼の脱硫剤。
ここで、Ｘは、Ｎａ2Ｏ，Ｋ2Ｏ，Ｌi2Ｏのいずれか１種以上。
【００１１】
（２）転炉精錬後の溶鋼の脱硫方法であって、
転炉から溶鋼を取鍋に出鋼する際に、当該取鍋内にＣａＯを投入し、
出鋼中又は出鋼後、又は、両方のタイミングで、取鍋内のスラグの上に、嵩比重が０．１〜２．７のＡｌ源を投入し、その後、
上記溶鋼に前記（１）に記載の脱硫剤を吹き込む
ことを特徴とする溶鋼の脱硫方法。
【００１２】
（３）前記脱硫剤を吹き込む際に、吹込み開始〜吹込み終了までの処理時間の５０％以上の間、トップスラグの成分組成を、質量％で、
ＣａＯ：５５〜６５％、
ＳｉＯ2＋Ａｌ2Ｏ3：３０〜４５％、
ＳｉＯ2：２〜１０％、
ＭｇＯ：０〜１０％
とすることを特徴とする前記（２）に記載の溶鋼の脱硫方法。
【発明の効果】
【００１３】
本発明によれば、転炉精錬後の溶鋼の脱硫処理において、ＣａＦ2を使用せず、脱硫スラグの環境上の問題を生じることなく、安定的に短時間で、Ｓ＜１０ｐｐｍ以下の極低Ｓ鋼を製造することが可能である。
【発明を実施するための形態】
【００１４】
以下、本発明について詳述する。
【００１５】
本発明者らは、以下の理由で、ＣａＯ、Ａｌ2Ｏ3、ＳｉＯ2、ＭｇＯ、Ｎａ2Ｏ、Ｋ2Ｏ、Ｌi2Ｏを用いた脱硫剤に着目し、これら成分を適正な組成範囲で混合して用いることで、発生したスラグを再利用する際、環境上問題なく溶鋼の脱硫処理で高い脱硫能が得られることを見いだした。
【００１６】
溶鋼の脱硫処理は、ＣａＯを主成分とする脱硫剤を用いることが一般的である。ＣａＯは塩基性酸化物であり、Ｓと反応することで脱硫が進行する。また、ＣａＯ単独での脱硫は、ＣａＯの融点が高く、溶鋼との反応性が悪いため、高い脱硫能を維持したまま、融点を低下させるＡｌ2Ｏ3、ＳｉＯ2、ＭｇＯ以下が考えられる。
【００１７】
また、ＣａＯと同じ塩基性酸化物であるＮａ2Ｏ、Ｋ2Ｏ、Ｌi2Ｏにおいても同様に、Ｓと反応することで脱硫が進行することが知られている。
【００１８】
これら脱硫剤を混合して使用する場合、脱硫剤をＡｒガスと同時に溶鋼中に吹込んだ場合、鋼中でＡｒガスから離脱した一部の脱硫剤は鋼中のＡｌ2Ｏ3と反応するため、脱硫剤浮上中に脱硫剤の組成が変化する。
【００１９】
また、鋼中を浮上した脱硫剤は、トップスラグで転炉スラグ等と反応するため、組成が変化する。したがって、これら組成変化の影響を考慮した脱硫剤を用いる必要がある。また、Ｎａ2Ｏ、Ｋ2Ｏ、Ｌi2Ｏは溶鋼温度において蒸発し易いため、これらが設備に付着した場合、腐食等の問題が生じる可能性もある。
【００２０】
また、脱硫後のスラグを再利用する際、環境上の問題から用途に制約を受ける。したがって、これらを、蒸発ロスが少ない領域で低濃度とし、低濃度であっても高い脱硫能が得られるように、その他の脱硫剤組成を制御する必要がある。
【００２１】
以下、本発明脱硫剤の成分の濃度を限定した理由について説明する。なお、％は質量％を意味する。
【００２２】
Ａｌ2Ｏ3：
Ａｌ2Ｏ3は、スラグの低融点化に寄与する。溶鋼の脱硫処理温度でＣａＯ飽和領域において低融点相を形成することが可能である。さらに、Ｎａ2Ｏの活量を低下するため、Ｎａ2Ｏを極力低濃度とし、蒸発ロスを低下する上で必要である。
【００２３】
また、鋼中でピックアップするＡｌ2Ｏ3、脱硫剤浮上後の転炉スラグとの混合を考慮して、脱硫剤中のＡｌ2Ｏ3濃度を２〜２２％とした。Ａｌ2Ｏ3が２％未満では脱硫剤が滓化せず、Ａｌ2Ｏ3が２２％を超えると、脱硫剤のＳ吸収能力が低下し、脱硫が悪化する。
【００２４】
ＳｉＯ2：
ＳｉＯ2は、酸性酸化物であり脱硫能を低下させるものの、Ｎａ2Ｏの活量を低下するため、Ｎａ2Ｏを極力低濃度とし蒸発ロスを低下しておくために必須である。
【００２５】
また、脱硫剤浮上後に転炉スラグと混合しＳｉＯ2が過剰となり、復硫することも考慮し、脱硫剤のＳｉＯ2濃度を２〜１０％とした。ＳｉＯ2が２％未満では、アルカリ金属の蒸発ロスが大きく、ＳｉＯ2が１０％超では、脱硫剤のＳ吸収能が低下し、脱硫が悪化する。
【００２６】
ＭｇＯ：
ＭｇＯは、耐火物の溶損防止に寄与する。耐火物溶損防止の観点から、脱硫剤浮上後の転炉スラグとの混合を考慮して、１０％以下とすることが好ましい。１０％を超えると、融点が向上するため脱硫が悪化する。
【００２７】
Ｎａ2Ｏ：
Ｎａ2Ｏは、スラグの低融点化やＳ吸収能向上に寄与する。しかし、Ｎａ2Ｏが高すぎると、気化損失が起こり、精錬効率が低下する。また、脱硫後のスラグ中にＮａ2Ｏが残留した場合、スラグを再利用する際に問題となるので、処理後スラグ中のＮａ2Ｏ濃度を低下させておく必要もある。
【００２８】
脱硫後のスラグ中のＮａ2Ｏ濃度は２％以下とする必要があり、好ましくはＮａ2Ｏ１％以下である。Ｎａ2Ｏの反応性はＡｌ2Ｏ3、ＳｉＯ2の濃度に影響されるので、これらを考慮して、高い脱硫能を得られる脱硫剤中のＮａ2Ｏ濃度を調査したところ、Ａｌ2Ｏ3：２〜２２％、ＳｉＯ2：２〜１０％で、Ｎａ2Ｏ：０．５〜５％とすることが好ましいことが判った。より好ましくは、Ｎａ2Ｏ：１〜４％である。
【００２９】
また、Ｋ2Ｏ、Ｌi2Ｏについても、Ｎａ2Ｏと同様の効果があるので、０．５〜５％とした。
【００３０】
ＣａＯ：
ＣａＯは、塩基性酸化物であり、スラグの脱硫能を高める基本的な酸化物として欠かせない。溶鋼の脱硫処理温度で、ＣａＯ飽和領域において、低融点相を形成する組成として、例えば、ＣａＯ６５％−Ａｌ2Ｏ3３５％が一般的に知られているが、これらを溶鋼中にインジェクションする場合、溶鋼中でのＡｌ2Ｏ3との反応、その後浮上しトップスラグでの転炉スラグとの反応によって、その組成が変化し高い脱硫能が得られない。
【００３１】
これらの反応を考慮し、ＣａＯ：６６％以上とし、（Ａｌ2Ｏ3＋ＳｉＯ2）／（ＣａＯ＋Ｘ）を０．０３〜０．３２とした。好ましくは、ＣａＯ：７０〜８５％であり、（Ａｌ2Ｏ3＋ＳｉＯ2）／（ＣａＯ＋Ｘ）＝０．1〜０．２５である。ここで、Ｘは、Ｎａ2Ｏ、Ｋ2Ｏ、Ｌｉ2Ｏのいずれか１種以上をさす。
【００３２】
なお、脱硫剤中の不可避的不純物は、脱硫促進の観点から微量であることが好ましい。質量％で、ＣａＯ、Ａｌ2Ｏ3、Ｘ、ＳｉＯ2、及び、ＭｇＯの合計が９０％以上のとき、本発明の効果が発現する。
【００３３】
続いて、溶鋼の脱硫方法について述べる。
【００３４】
まず、溶銑を脱珪、脱硫処理した後、転炉にて、精錬剤を加えて酸素ガスを吹込み、脱燐、脱炭処理を行った。そして、そのような転炉での精錬が終わった後、転炉から取鍋に溶鋼を出鋼する。この時、転炉内スラグもある程度流出する。
【００３５】
本発明では、この出鋼の際に合わせて、取鍋内にＣａＯを投入する。取鍋内にＣａＯを投入するのは、転炉からの流出スラグが、脱燐精錬時に生成したスラグで、燐含有量が高く、これが、出鋼時に、溶鋼とともに撹拌され、溶鋼への復燐が発生し易く、これを抑制するためである。
【００３６】
また、後述するように、スラグ中のＦｅＯ＋ＭｎＯを還元するために、アルミ源を添加するので、Ａｌ2Ｏ3が増加し、脱硫能が低下するのを防ぐ目的も兼ねている。
【００３７】
ＣａＯ投入量は、大量に投入した場合、発塵や、耐火物へのスラグ付着が懸念されるので、本発明者らの知見によれば、溶鋼１ｔ当たり、２．５〜３．５ｋｇが好ましい。
【００３８】
その後、取鍋内の溶鋼上のスラグに対して、アルミ源を投入する。アルミ源は、溶鋼の上面を覆っているスラグの上に載せるように投入する。
【００３９】
ここで、アルミ源としては、例えば、アルミ缶のプルトップ部分や、その他一般の各種のアルミニウム成型品を潰して粒状にしたリサイクルアルミニウム（シュレッダーダスト）等、適宜隙間があり、嵩比重０．１〜２．７のものが好ましい（嵩比重は、ＪＩＳ  Ｒ２２０５で測定）。
【００４０】
望ましくは、嵩比重は０．１〜１．５であり、例えば、Ａｌが９６質量％以上、嵩比重が０．６８〜０．７４、粒直径が３〜１５ｍｍであるものが好適に用いることができる。
【００４１】
嵩比重が０．１未満だと、トップスラグに投入した際、スラグ表面に留まったままで、大気中の酸素と反応してしまう。嵩比重が２．７より大きいと、トップスラグに投入した際に、溶鋼まで到達し、溶鋼と反応してしまう。即ち、嵩比重を０．１〜２．７とすることで、トップスラグ投入した際に、スラグと効率よく反応する。
【００４２】
アルミ屑は、Ａｌ2Ｏ3等を含有するアルミ灰よりもアルミ屑が好適であるが、アルミ屑、アルミ灰よりも高価である。それ故、アルミ屑は、極力、鋼中のＦｅＯ＋ＭｎＯ脱酸に必要最小限とすることが望ましい。アルミ屑の投入量についても、前記ＣａＯ投入量と合わせて、次の脱硫剤吹込み工程での処理中のトップスラグ組成が所定の組成となるように考慮することが望ましい。
【００４３】
本発明者らの知見によると、アルミ屑は、おおよそ０．２〜０．７ｋｇ／ｔが好ましい。アルミ源を投入することで、スラグ中のＦｅＯ＋ＭｎＯ含有量が低下し、スラグのＳ吸収能が向上する。この場合、ＦｅＯ＋ＭｎＯ含有量は３．０質量％以下としておくことがよい。
【００４４】
この場合、ＦｅＯ＋ＭｎＯ含有量は３．０質量％以下としておくことがよい。スラグ中のＦｅＯ＋ＭｎＯ低下により、鋼中に吹込んだフラックス中のＮａ2Ｏ、Ｋ2Ｏ、Ｌｉ2Ｏがトップスラグまで浮上した時にＯを分離して、これらアルカリ金属を蒸発し易くし、これら元素の濃度を、スラグを再利用する際の問題ない濃度まで低減することができる。
【００４５】
この時、トップスラグの脱硫能を向上する効果によって、Ｎａ2Ｏ、Ｋ2Ｏ、Ｌｉ2Ｏによって固定されたＳを、これらが蒸発する際、復硫なくトップスラグ中に吸収することが必要である。例えば、Ｎａ2Ｏにつては、下記の反応が起こると考えられる。
Ｎａ2Ｏ＋Ｓ  →  Ｎａ2Ｓ＋Ｏ
Ｎａ2Ｓ＋ＣａＯ  →  ＣａＳ＋２Ｎａ（ｇ）
【００４６】
次いで、出鋼完了後、吹込み装置によって、溶鋼中に、前記の脱硫剤を溶鋼に吹込んで脱硫処理を実施する。このときのキャリアガスは、例えば、アルゴンガス等、不活性ガスが用いられる。
【００４７】
また、トップスラグの組成は、吹込み開始〜吹込み末期までの少なくとも５０％以上の処理時間内において、質量％で、ＣａＯ：５５〜６５％、ＳｉＯ2＋Ａｌ2Ｏ3：３０〜４５％、ＳｉＯ2：２〜１０％、ＭｇＯ：０〜１０％とすることが好ましい。
【００４８】
これは、これらスラグ組成は液相率が高く、ＣａＯ活量が高いＳ吸収能に優れるスラグであり、トップスラグ／メタルの界面で脱硫を進行することに加え、鋼中に吹込んだ脱硫剤が、復硫なく、速やかにトップスラグ中に吸収されるためである。
【００４９】
これら組成範囲を満たさない場合、Ｓ吸収能が低下してしまうので、高い脱硫効率を得ることはできない。また、吹込み開始〜吹込み末期までの５０％未満の処理時間で、トップスラグの組成が、質量％で、ＣａＯ：５５〜６５％、ＳｉＯ2＋Ａｌ2Ｏ3：３０〜４５％、ＳｉＯ2：２〜１０％、ＭｇＯ：０〜１０％であった場合、復硫が発生するし、また、脱硫に寄与しないＣａＯが発生するため、高い脱硫効率を得ることはできない。
【実施例】
【００５０】
次に、本発明の実施例について説明するが、実施例での条件は、本発明の実施可能性及び効果を確認するために採用した一条件例であり、本発明は、この一条件例に限定されるものではない。本発明は、本発明の要旨を逸脱せず、本発明の目的を達成する限りにおいて、種々の条件を採用し得るものである。
【００５１】
（実施例１）
転炉にて溶鋼を溶製し、溶鋼鍋に溶鋼成分を調整しながら出鋼した。その後、表１に示す溶鋼鍋内の溶鋼３００ｔに、脱硫剤吹込み用ランスを浸漬させ、表２に示す条件で、表３に示す脱硫剤を鋼中に吹込んだ。
【００５２】
【表１】
2014058732.tif 000002
【００５３】
【表２】
2014058732.tif 000003
【００５４】
【表３】
2014058732.tif 000004
【００５５】
表４に結果を示す。発明例は、何れも１０ｐｐｍ以下を達成しており、ＣａＦ2を用いた脱硫剤Ｎｏ．６とほぼ同等の脱硫率が得られている。また、脱硫剤Ｎｏ．７、８では、鋼中Ｓ＜１０ｐｐｍを達成できず、何れの発明例よりも脱硫率が低位となった。鋼中でＡｌ2Ｏ3と脱硫剤が反応したこと、トップスラグで転炉スラグと混合されたことで、Ｓ吸収能が低下したためと考えられる。
【００５６】
【表４】
2014058732.tif 000005
【００５７】
また、脱硫剤Ｎｏ．９も鋼中Ｓ＜１０ｐｐｍを達成することができなかった。鋼中に吹込んだ脱硫剤の融点が高く、脱硫に寄与する液相の量が少なかったと推定される。
【００５８】
Ｎａ2Ｏ：１０質量％の脱硫剤Ｎｏ．１０においても、鋼中Ｓ＜１０ｐｐｍを達成できず、何れの発明例よりも脱硫率が低位となった。
【００５９】
発明例の処理後スラグ中のＮａ2Ｏは、何れも１．５質量％以下であったが、比較例では、Ｎａ2Ｏが２質量％以上存在していた。本発明の処理後スラグは、環境上問題なくスラグを再利用することが可能である。
【産業上の利用可能性】
【００６０】
前述したように、本発明によれば、転炉精錬後の溶鋼の脱硫処理において、ＣａＦ2を使用せず、脱硫スラグの環境上の問題を生じることなく、安定的に短時間で、Ｓ＜１０ｐｐｍ以下の極低Ｓ鋼を製造することが可能である。よって、本発明は、鉄鋼産業において利用可能性が高いものである。